(57)【特許請求の範囲】
【請求項１】
鋸刃において、合金鋼又は炭素鋼からなる鋸刃台金の鋸歯の先端側の台座に、サーメットからなる硬質チップを接合するためのチップ接合方法であって、
前記鋸刃台金の前記台座と前記硬質チップの間に別部材を介在させることなく、前記硬質チップを前記鋸刃台金の前記台座側へ押圧して、前記硬質チップを前記鋸刃台金の前記台座に直接的にセットするチップセット工程と、
前記チップセット工程の終了後に、高エネルギービームの照射によって前記鋸刃台金に形成される円錐状のキーホール部が、前記鋸刃台金の前記台座と前記硬質チップとの境界部に達することなく、かつ前記キーホール部からの伝熱によって溶融する溶融部が前記境界部に達するように、前記境界部の近傍の前記鋸刃台金側に前記高エネルギービームを前記境界部の輪郭に沿って照射することにより、前記鋸刃台金の前記台座、及び前記硬質チップの表面における前記鋸刃台金の前記台座に接触する部位を溶融させて、前記鋸刃台金の前記台座に前記硬質チップを接合するビーム照射工程と、を具備したことを特徴とするチップ接合方法。
【請求項２】
前記ビーム照射工程では、前記キーホール部が前記境界部に達することなくかつ前記溶融部が前記境界部に達するように、前記境界部の輪郭に対する高エネルギービームの照射位置のオフセット量、及び高エネルギービームの入射方向が設定されていることを特徴とする請求項１に記載のチップ接合方法。
【請求項３】
前記ビーム照射工程では、前記境界部の近傍における前記鋸刃台金側に高エネルギービームを複数回に分けて照射することを特徴とする請求項１又は請求項２に記載のチップ接合方法。
【請求項４】
前記ビーム照射工程では、前記境界部の輪郭に対する高エネルギービームの照射位置のオフセット量は、照射開始点から照射終了点にかけて徐々に大きくなっていることを特徴とする請求項２又は請求項３に記載のチップ接合方法。
【請求項５】
前記ビーム照射工程では、高圧エネルギービームの入射方向は、前記鋸刃台金の側面に垂直な面に対して前記硬質チップ側へ傾斜していることを特徴とする請求項１から請求項４のうちのいずれか１項に記載のチップ接合方法。
【請求項６】
前記ビーム照射工程では、前記鋸刃台金の厚み方向の両側から、高エネルギービームを前記境界部の輪郭に沿って照射することを特徴とする請求項１から請求項５のうちのいずれか１項に記載のチップ接合方法。
【請求項７】
前記鋸刃台金の前記台座に前記硬質チップを接合した後に、前記硬質チップの掬い面側、逃げ面側、左面側、及び右面側に対して研磨加工を行って、前記硬質チップを切れ刃形状に成形することを特徴とする請求項１から請求項６のうちのいずれか１項に記載のチップ接合方法。
【発明の詳細な説明】
【技術分野】
【０００１】
本発明は、鋸刃台金の鋸歯の先端側の台座に硬質チップを接合するためのチップ接合方法等に関する。
【背景技術】
【０００２】
近年、帯鋸刃、丸鋸刃等の鋸刃において、合金鋼等の鋼材からなる鋸刃台金の鋸歯の先端側の台座に、超硬合金等の硬質材料からなる硬質チップを切れ刃として備えることが多くなっている。また、鋸刃台金の台座に硬質チップを接合する際には、通常、ロウ付け又は電気抵抗溶接が用いられている。ロウ付けは、鋸刃台金の台座と硬質チップとの間にロウ材をボンド材（中間材）として介在させて接合する方法であって、通常、鋸歯の歯数が比較的少ない丸鋸刃を製作する場合に用いられる。電気抵抗溶接は、鋸刃台金の台座と硬質チップとの境界部に発生するジュール熱（抵抗熱）によって接合する方法であって、通常、鋸歯の歯数が比較的多い帯鋸刃を製作する場合に用いられる。
【０００３】
なお、本発明に関連する先行技術として特許文献１から特許文献４に示すものがある。
【先行技術文献】
【特許文献】
【０００４】
【特許文献１】特開２０１２−１２５１８１号公報
【特許文献２】特開２０１１−２５５４４４号公報
【特許文献３】特開２０１１−１６７８０７号公報
【特許文献４】特開２００１−２７７０４３号公報
【発明の概要】
【発明が解決しようとする課題】
【０００５】
ところで、ロウ付けによって鋸刃台金の台座に硬質チップを接合する場合には、硬質チップの安定した接合を得ることができるものの、前記境界部に鋼材と硬質材料の混合した層が形成されていないため、硬質チップの接合強度を十分に確保することが困難である。
【０００６】
一方、電気抵抗溶接によって鋸刃台金の台座に硬質チップを接合する場合には、前記境界部に鋼材と硬質材料の混合した混合溶融層が形成されているため、硬質チップの接合強度を十分に確保することができる。しかしながら、硬質チップの体積が鋸刃台金の体積に比較して極めて小さいため、接合時に硬質チップが高温になり易く、硬質チップにクラック等が発生することがある。
【０００７】
つまり、ロウ付け又は電気抵抗溶接による硬質チップの接合では、硬質チップの接合強度を十分に確保しつつ、硬質チップにおけるクラック等の発生を十分に防止することは困難であるという問題がある。
【０００８】
そこで、本発明は、前述の問題を解決することができる、新規な構成のチップ接合方法を提供することを目的とする。
【課題を解決するための手段】
【０００９】
本発明の態様は、鋸刃において、合金鋼又は炭素鋼からなる鋸刃台金の鋸歯の先端側の台座に、サーメットからなる硬質チップを接合するためのチップ接合方法であって、前記鋸刃台金の前記台座と前記硬質チップの間に別部材を介在させることなく、前記硬質チップを前記鋸刃台金の前記台座側へ押圧して、前記硬質チップを前記鋸刃台金の前記台座（前記鋸歯の前記台座）に直接的にセットするチップセット工程と、前記チップセット工程の終了後に、高エネルギービームの照射によって前記鋸刃台金に形成される円錐状のキーホール部が、前記鋸刃台金の前記台座と前記硬質チップとの境界部に達することなく、かつ前記キーホール部からの伝熱によって溶融する溶融部が前記境界部に達するように、前記境界部の近傍の前記鋸刃台金側に前記高エネルギービームを前記境界部の輪郭に沿って照射することにより、前記鋸刃台金の前記台座、及び前記硬質チップの表面における前記鋸刃台金の前記台座に接触する部位を溶融させて、前記鋸刃台金の前記台座に前記硬質チップを接合するビーム照射工程と、を具備している。具体的には、前記ビーム照射工程では、前記キーホール部が前記境界部に達することなくかつ前記溶融部が前記境界部に達するように、前記境界部の輪郭に対する高エネルギービームの照射位置（照射軌跡）のオフセット量、及び高エネルギービームの入射方向（前記鋸刃台金の側面に垂直な面に対する高エネルギービームの入射角）が設定されていることを要旨とする。なお、前記キーホール部の先端は、前記鋸刃台金における高圧エネルギービームの照射側の反対側の側面に到達してもよい。
【００１０】
ここで、本願の明細書及び特許請求の範囲の記載において、高エネルギービームとは、ファイバレーザビーム，ＹＡＧレーザビーム，ＣＯ2レーザビーム等のレーザビーム、又は電子ビームのことをいう。また、高エネルギービームの照射位置とは、照射される高圧エネルギービームのビーム中心位置のことをいう。
【００１１】
本発明の態様によると、前述のように、前記鋸刃台金の前記台座、及び前記硬質チップの表面における前記鋸刃台金の前記台座に接触する部位を溶融させて、前記鋸刃台金の前記台座に前記硬質チップを接合している。これにより、前記境界部に鋼材と硬質材料の混合材料からなる混合溶融層を形成することができる。
【００１２】
また、前述のように、前記ビーム照射工程では、前記キーホール部が前記境界部に達することなくかつ前記溶融部が前記境界部に達するようになっている。これにより、高圧エネルギービームの照射による前記硬質チップの急激な温度変化及び前記硬質チップ内部の溶融を抑制すると共に、前記境界部に前記混合溶融層を形成しつつ、接合時における前記硬質チップの高温化を十分に抑制することができる。
【００１４】
ここで、本願の明細書及び特許請求の範囲の記載において、鋸刃とは、帯鋸刃、丸鋸刃を含む意であって、鋸刃の切削対象が金属又は非金属（木材，ガラス，プラスチック等）である否かは問わない。
【発明の効果】
【００１６】
本発明によれば、高圧エネルギービームの照射による前記硬質チップの急激な温度変化及び前記硬質チップ内部の溶融を抑制すると共に、前記境界部に前記混合溶融層を形成しつつ、接合時における前記硬質チップの高温化を十分に抑制できる。よって、本発明によれば、前記硬質チップの接合強度を十分に確保しつつ、前記硬質チップにおけるクラック等の発生を十分に防止することができる。
【図面の簡単な説明】
【００１７】
【図１】図１（ａ）は、本発明の第１実施形態に係るチップ接合方法におけるチップセット工程を説明する模式図、図１（ｂ）は、本発明の第１実施形態に係るチップ接合方法におけるビーム照射工程を説明する模式図である。
【図２】図２は、図１（ｂ）におけるI-I線に沿った断面図である。
【図３】図３（ａ）は、帯鋸刃における鋸刃台金の台座に硬質チップが本発明の第１実施形態に係るチップ接合方法等によって接合された様子を示す図、図３（ｂ）は、本発明の第１実施形態に係る帯鋸刃の一部を示す図である。
【図４】図４（ａ）（ｂ）（ｃ）は、本発明の第１実施形態の変形例に係るチップ接合方法におけるビーム照射工程を説明する模式図である。
【図５】図５（ａ）は、本発明の第２実施形態に係るチップ接合方法におけるビーム照射工程を説明する模式図、図５（ｂ）（ｃ）（ｄ）は、本発明の第２実施形態の変形例に係るチップ接合方法におけるビーム照射工程を説明する模式図である。
【図６】図６は、本発明の第３実施形態に係るチップ接合方法におけるビーム照射工程を説明する模式図であって、図２に対応する図である。
【図７】図７は、本発明の第４実施形態に係るチップ接合方法におけるビーム照射工程を説明する模式図であって、図２に対応する図である。
【図８】図８は、本発明の第１実施形態に係るチップ接合方法によって鋸刃台金の台座に硬質チップを接合した様子を示す写真である。
【図９】図９（ａ）は、本発明の第１実施形態に係るチップ接合方法によって鋸刃台金の台座に硬質チップを接合した様子を示す断面写真、図９（ｂ）は、図９（ａ）における矢視部IIの拡大断面写真である。
【図１０】図１０（ａ）は、本発明の第４実施形態に係るチップ接合方法によって鋸刃台金の台座に硬質チップを接合した様子を示す断面写真、図１０（ｂ）は、図１０（ａ）における矢視部IIIの拡大断面写真である。
【図１１】図１１は、鋸刃台金の台座に硬質チップを接合した際に、硬質チップにクラックが発生した様子を示す断面写真である。
【発明を実施するための形態】
【００１８】
本発明の実施形態について図面を参照して説明する。なお、図面中、「Ｌ」は、左方向、「Ｒ」は、右方向をそれぞれ指している。
【００１９】
［第１実施形態］
図３（ａ）（ｂ）に示すように、本発明の第１実施形態に係る帯鋸刃１０は、金属、又は木材，ガラス，プラスチック等の非金属を切削する際に用いられるものである。また、帯鋸刃１０は、帯状の鋸刃台金１２をベースとして具備しており、この鋸刃台金１２は、例えば、合金鋼、炭素鋼等の鋼材からなるものである。更に、鋸刃台金１２は、多数（複数）の鋸歯１４を備えており、各鋸歯１４は、その先端側に、例えば側面視円弧状の台座１６を有している。
【００２０】
鋸刃台金１２は、各鋸歯１４の台座１６に、切れ刃としての硬質チップ１８を一体的に備えており、各硬質チップ１８は、超硬合金又はサーメット等の硬質材料からなるものである。また、各硬質チップ１８は、鋸刃台金１２の台座１６（鋸歯１４の台座１６）に後述の本発明の第１実施形態に係るチップ接合方法等によって接合されている。なお、各硬質チップ１８は、掬い面側、逃げ面側、左面側、及び右面側に対して研磨加工を行うことによって切れ刃形状（最終形状）に成形されている。
【００２１】
続いて、本発明の第１実施形態に係るチップ接合方法について説明する。
【００２２】
本発明の第１実施形態に係るチップ接合方法は、鋼材からなる鋸刃台金１２の鋸歯１４の先端側の台座１６に、硬質材料からなる硬質チップ１８を接合するためのチップ接合方法である。また、本発明の第１実施形態に係るチップ接合方法は、チップセット工程と、ビーム照射工程とを具備している。そして、本発明の実施形態に係るチップ接合方法における各工程の具体的な内容は、次のようになる。
【００２３】
チップセット工程
まず、図１（ａ）に示すように、側面視円弧状の台座１６を有した鋸刃台金１２を治具（図示省略）に固定する。そして、円柱状の硬質チップ１８の表面の一部を鋸刃台金１２の台座１６に接触させた状態で、シリンダ等のアクチュエータ（図示省略）の駆動により硬質チップ１８を鋸刃台金１２の台座１６側へ押圧する。これにより、鋸刃台金１２の台座１６と硬質チップ１８の間に別部材（図示省略）等を介在させることなく、硬質チップ１８を鋸刃台金１２の台座１６に直接的にセットすることができる。
【００２４】
ビーム照射工程
チップ接合工程の終了後に、図１（ｂ）及び図２に示すように、照射ヘッド２０を鋸刃台金１２に対して相対的に適宜方向へ移動させる。また、同時に、鋸刃台金１２の厚み方向の一方側から照射ヘッド２０により、鋸刃台金１２の台座１６と硬質チップ１８との境界部Ａの近傍における鋸刃台金１２側にファイバレーザビームＦＢを境界部Ａの輪郭に沿って照射する。これにより、鋸刃台金１２の台座１６、及び硬質チップ１８の表面における鋸刃台金１２の台座１６に接触する部位を溶融させて、鋸刃台金１２の台座１６に硬質チップ１８を接合することができる。更に、ファイバレーザビームＦＢの照射と併せて、照射ヘッド２０により境界部Ａの近傍における鋸刃台金１２側に向かって窒素等の不活性ガスを噴出する。これにより、鋸刃台金１２及び硬質チップ１８の酸化を抑えることができる。
【００２５】
ここで、照射ヘッド２０は、ファイバレーザビームＦＢを発振するファイバレーザ発振器（図示省略）に光学的に接続されており、ファイバレーザ発振器のレーザ出力は、例えばレーザ出力６００〜９００Ｗに設定されている。溶融溜まりによるアンダーカットを小さくするために、ファイバレーザビームＦＢの照射終了直前から照射終了時にかけて、ファイバレーザ発振器のレーザ出力を徐々に低減している。また、照射ヘッド２０より照射されるレーザ光Ｌのスポット径は、例えば０．１ｍｍに設定されている。更に、照射ヘッド２０は、不活性ガスを供給するガス供給装置（図示省略）に接続されており、ガス供給装置の供給流量は、例えば１５Ｌ／ｍｉｎに設定されている。
【００２６】
そして、キーホール部２２が境界部Ａに達することなくかつ溶融部２４が境界部Ａに達するように、境界部Ａの輪郭に対するファイバレーザビームＦＢの照射位置（照射軌跡）のオフセット量ｋ、及びファイバレーザビームＦＢの入射方向が設定されている。キーホール部２２とは、ファイバレーザビームＦＢの照射によって鋸刃台金１２に形成される円錐状の穴のことであり、溶融部２４とは、キーホール部２２からの伝熱によって溶融する部分のことである。また、境界部Ａの輪郭に対するファイバレーザビームＦＢの照射位置ＢＰのオフセット量ｋは、例えば、０．２〜１．０ｍｍに設定されており、照射開始点ＢＰｓから照射終了点ＢＰｅにかけて略一定になっている。更に、鋸刃台金１２の側面に垂直な面に対してファイバレーザビームＦＢの入射方向は、鋸刃台金１２の側面に垂直な面（厚さ方向）に対して略平行になっている。換言すれば、鋸刃台金１２の側面に垂直な面に対するファイバレーザビームＦＢの入射角θは、ゼロになっている。なお、溶融部２４からの伝熱によって熱影響を受ける未溶融の熱影響部２６は、境界部Ａに達するようになっている。
【００２７】
以上により、鋸刃台金１２の台座１６に硬質チップ１８を接合することができる。
【００２８】
なお、鋸刃台金１２の台座１６に硬質チップ１８を接合した後に、鋸刃台金１２の残りの台座１６（残りの鋸歯１４の台座１６）に対しても硬質チップ１８を接合する。また、鋸刃台金１２の各台座１６に硬質チップ１８を接合した後に、各硬質チップ１８の掬い面側、逃げ面側、左面側、及び右面側に対して研磨加工を行って、各硬質チップ１８を切れ刃形状（最終形状）に成形する（仕上げる）。
【００２９】
続いて、本発明の第１実施形態の作用及び効果について説明する。
【００３０】
前述のように、鋸刃台金１２の台座１６、及び硬質チップ１８の表面における鋸刃台金１２の台座１６に接触する部位を溶融させて、鋸刃台金１２の台座１６に硬質チップ１８を接合している。これにより、境界部Ａに鋼材と硬質材料の混合材料からなる混合溶融層２８を形成することができる。
【００３１】
また、前述のように、キーホール部２２が境界部Ａに達することなくかつ溶融部２４が境界部Ａに達するように、境界部Ａの輪郭に対するファイバレーザビームＦＢの照射位置（照射軌跡）のオフセット量ｋ、及びファイバレーザビームＦＢの入射方向が設定されている。これにより、ファイバレーザビームＦＢの照射による硬質チップ１８の急激な温度変化及び硬質チップ１８内部の溶融を抑制すると共に、境界部Ａに混合溶融層２８を形成しつつ、接合時における硬質チップ１８の高温化を十分に抑制することができる。
【００３２】
従って、本発明の第１実施形態によれば、硬質チップ１８の接合強度を十分に確保しつつ、硬質チップ１８におけるクラック等の発生を十分に防止することができる。
【００３３】
具体的には、図８及び図９（ａ）（ｂ）に示すように、硬質チップにクラックが発生することなく、境界部に混合溶融層を形成しつつ、鋸刃台金の台座に硬質チップを接合できることが確認できた。一方、図１１に示すように、キーホール部が境界部に達する場合には、硬質チップにクラックが発生することが確認できた。
【００３４】
（第１実施形態の変形例）
図４（ａ）に示すように、本発明の第１実施形態の変形例１においては、円柱形状の硬質チップ１８（図１（ａ）参照）に代えて、三角柱形状の硬質チップ１８（１８Ａ）を用いている。この場合には、鋸刃台金１２の台座１６（１６Ａ）は、平坦な形状（側面視直線状）を呈している。
【００３５】
図４（ｂ）に示すように、本発明の第１実施形態の変形例２においては、円柱形状の硬質チップ１８に代えて、角柱状の硬質チップ１８（１８Ｂ）を用いている。この場合には、鋸刃台金１２の台座１６（１６Ｂ）は、側面視Ｌ字状を呈している。ビーム照射工程では、境界部Ａの輪郭の曲がり箇所に応じて、境界部Ａの近傍における鋸刃台金１２側にファイバレーザビームＦＢを２回に分けて照射している。これにより、境界部Ａの輪郭の曲がり箇所に熱がこもることを回避して、硬質チップ１８におけるクラック等の発生を十分に防止することができる。
【００３６】
図４（ｃ）に示すように、本発明の第１実施形態の変形例３においては、円柱形状の硬質チップ１８に代えて、角柱状の硬質チップ１８（１８Ｃ）を用いている。この場合には、鋸刃台金１２の台座１６（１６Ｃ）は、側面視Ｊ字状を呈している。ビーム照射工程では、境界部Ａの長辺部分の近傍における鋸刃台金１２側にファイバレーザビームＦＢを２回に分けて照射している。これにより、境界部Ａの長辺部分に混合溶融層２８を不連続に形成して、硬質チップ１８と鋸刃台金１２との熱膨張差によって硬質チップ１８におけるクラック等の発生を十分に防止することができる。
【００３７】
［第２実施形態］
図５（ａ）に示すように、本発明の第２実施形態に係るチップ接合方法は、本発明の第１実施形態に係るチップ接合方法と同様の構成を有している。そして、本発明の第２実施形態に係るチップ接合方法の構成のうち、本発明の第１実施形態に係るチップ接合方法の構成と異なる部分についてのみ説明する。
【００３８】
ビーム照射工程では、境界部Ａの輪郭に対するファイバレーザビームＦＢの照射位置ＢＰのオフセット量ｋは、照射開始点ＢＰｓから照射終了点ＢＰｅにかけて徐々に大きくなっている。
【００３９】
従って、本発明の第２実施形態によれば、本発明の第１実施形態の作用及び効果を奏する他に、境界部Ａの輪郭に沿って硬質チップ１８の接合温度が過大になることを回避して、鋸刃台金１２の台座１６に硬質チップ１８を安定的に接合することができる。
【００４０】
（第２実施形態の変形例）
図５（ｂ）に示すように、本発明の第２実施形態の変形例１においては、円柱形状の硬質チップ１８（図１（ａ）参照）に代えて、三角柱形状の硬質チップ１８（１８Ａ）を用いている。この場合には、鋸刃台金１２の台座１６（１６Ａ）は、平坦な形状を呈している。
【００４１】
図５（ｃ）に示すように、本発明の第２実施形態の変形例２においては、円柱形状の硬質チップ１８に代えて、角柱状の硬質チップ１８（１８Ｂ）を用いている。この場合には、鋸刃台金１２の台座１６（１６Ｂ）は、側面視Ｌ字状を呈している。ビーム照射工程では、境界部Ａの輪郭の曲がり箇所に応じて、境界部Ａの近傍における鋸刃台金１２側にファイバレーザビームＦＢを２回に分けて照射している。これにより、境界部Ａの輪郭の曲がり箇所に熱がこもることを回避して、硬質チップ１８におけるクラック等の発生を十分に防止することができる。
【００４２】
図５（ｄ）に示すように、本発明の第２実施形態の変形例３においては、円柱形状の硬質チップ１８に代えて、角柱状の硬質チップ１８（１８Ｃ）を用いている。この場合には、鋸刃台金１２の台座１６（１６Ｃ）は、側面視Ｊ字状を呈している。
【００４３】
［第３実施形態］
図６に示すように、本発明の第３実施形態に係るチップ接合方法は、本発明の第１実施形態に係るチップ接合方法と同様の構成を有している。そして、本発明の第３実施形態に係るチップ接合方法の構成のうち、本発明の第１実施形態に係るチップ接合方法の構成と異なる部分についてのみ説明する。
【００４４】
ビーム照射工程では、ファイバレーザビームＦＢの入射方向は、鋸刃台金１２の側面に垂直な面（厚さ方向）に対して硬質チップ１８側へ傾斜している。また、鋸刃台金１２の側面に垂直な面に対するファイバレーザビームＦＢの入射角θは、キーホール部２２が境界部Ａに達しない程度の大きさに設定されている。
【００４５】
従って、本発明の第３実施形態によれば、本発明の第１実施形態の作用及び効果を奏する他に、鋸刃台金１２の厚み方向における混合溶融層２８の長さを十分に確保して、硬質チップ１８の接合強度をより高めることができる。
【００４６】
［第４実施形態］
図７に示すように、本発明の第４実施形態に係るチップ接合方法は、本発明の第１実施形態に係るチップ接合方法と同様の構成を有している。そして、本発明の第４実施形態に係るチップ接合方法の構成のうち、本発明の第１実施形態に係るチップ接合方法の構成と異なる部分についてのみ説明する。
【００４７】
ビーム照射工程では、鋸刃台金１２の厚み方向の両側（一方側及び他方側）から照射ヘッド２０により、境界部Ａの近傍における鋸刃台金１２側にファイバレーザビームＦＢを境界部Ａの輪郭に沿って照射する。なお、鋸刃台金１２の厚み方向の一方側からのレーザ光ＬＢの照射と、鋸刃台金１２の厚み方向の他方側からのレーザ光ＬＢの照射は、個別に行ってもよく、又は同時に行っても構わない。
【００４８】
鋸刃台金１２の側面に垂直な面に対するファイバレーザビームＦＢの入射角θは、キーホール部２２が境界部Ａに達しない程度の大きさに設定されている。なお、鋸刃台金１２の側面に垂直な面に対するファイバレーザビームＦＢの入射角θは略ゼロであっても構わない。
【００４９】
従って、本発明の第４実施形態によれば、本発明の第３実施形態の作用及び効果を奏する他に、鋸刃台金１２の厚みが厚く（例えば１．６ｍｍ以上の厚み）になっても、境界部Ａにおける鋸刃台金１２の厚み方向の両端側に混合溶融層２８をそれぞれ形成して、硬質チップ１８の接合強度を十分に確保することができる。
【００５０】
具体的には、図１０（ａ）（ｂ）に示すように、硬質チップにクラックが発生することなく、境界部における鋸刃台金の厚み方向の両端側に混合溶融層を形成しつつ、鋸刃台金の台座に硬質チップを接合できることが確認できた。
【００５１】
なお、本発明は、前述の本発明の実施形態の説明に限られるものではなく、例えば、照射ヘッド２０によりファイバレーザビームＦＢを照射する代わりに、ＹＡＧレーザビーム，ＣＯ2レーザビーム等の別のレーザビーム（図示省略）、又は電子ビーム（図示省略）を照射する等、種々の態様で実施可能である。また、そして、本発明に包含される権利範囲は、前述の本発明の実施形態に限定されないものでなく、硬質チップ１８が鋸刃台金１２の台座１６に本発明の実施形態に係るチップ接合方法によって接合された丸鋸刃（図示省略）にも及ぶものである。
【符号の説明】
【００５２】
１０    帯鋸刃
１２    鋸刃台金
１４    鋸歯
１６    台座
１８    硬質チップ
２０    照射ヘッド
２２    キーホール部
２４    溶融部
２６    熱影響部
２８    混合溶融層
ＢＰ    照射位置（照射軌跡）
ＢＰｓ  照射開始点
ＢＰｅ  照射終了点
ｋ    オフセット量
θ    入射角
【図１】
0006684548.tif 000002
【図２】
0006684548.tif 000003
【図３】
0006684548.tif 000004
【図４】
0006684548.tif 000005
【図５】
0006684548.tif 000006
【図６】
0006684548.tif 000007
【図７】
0006684548.tif 000008
【図８】
0006684548.tif 000009
【図９】
0006684548.tif 000010
【図１０】
0006684548.tif 000011
【図１１】
0006684548.tif 000012